(57)【要約】【課題】先流れ及びブリーディングが生じにくく、かつ、圧送性に優れたＰＣグラウトを実現し得るＰＣグラウト用セメント組成物を提供する。【解決手段】ＰＣグラウト用セメント組成物は、ポルトランドセメントと、有機系増粘剤としてのセルロース系増粘剤と、無機系増粘材としてのシリカフュームとを含む。ＰＣグラウト用セメント組成物は、下記式（１）〜式（３）で表される関係を満たす。  Ｙ＝−３０Ｘ＋ｔ    （１）  １．０＜Ｙ＜１０．０    （２）  １１．０＜ｔ＜２９．０    （３）  但し、式（１）〜式（３）において、  Ｙ：ポルトランドセメント１００質量部に対するシリカフュームの質量部、  Ｘ：ポルトランドセメント１００質量部に対するセルロース系増粘剤の質量部、  ｔ：係数、である。【選択図】図１
2019006645.tif 000002
【特許請求の範囲】
【請求項１】
ポルトランドセメントと、
有機系増粘剤としてのセルロース系増粘剤と、
無機系増粘材としてのシリカフュームと、
を含み、
下記式（１）〜式（３）で表される関係を満たす、ＰＣグラウト用セメント組成物。
Ｙ＝−３０Ｘ＋ｔ    （１）
１．０＜Ｙ＜１０．０    （２）
１１．０＜ｔ＜２９．０    （３）
但し、式（１）〜式（３）において、
Ｙ：ポルトランドセメント１００質量部に対するシリカフュームの質量部、
Ｘ：ポルトランドセメント１００質量部に対するセルロース系増粘剤の質量部、
ｔ：係数、
である。
【請求項２】
セルロース系増粘剤の１質量％水溶液の２０℃、せん断速度０．１ｓ−１における粘度が、１Ｐａ・ｓ〜２０Ｐａ・ｓであり、
セルロース系増粘剤の１質量％水溶液の２０℃、せん断速度３０ｓ−１における粘度が、０．００１Ｐａ・ｓ〜０．０１５Ｐａ・ｓである、請求項１に記載のＰＣグラウト用セメント組成物。
【請求項３】
シリカフュームのＢＥＴ比表面積が１５ｍ２／ｇ〜２５ｍ２／ｇである、請求項１又は２に記載のＰＣグラウト用セメント組成物。
【請求項４】
流動化剤をさらに含む、請求項１〜３のいずれか一項に記載のＰＣグラウト用セメント組成物。
【請求項５】
無機系膨張材、消泡剤、収縮低減剤及び凝結調整剤の群から選ばれる少なくとも１種をさらに含む、請求項１〜４のいずれか一項に記載のＰＣグラウト用セメント組成物。
【発明の詳細な説明】
【技術分野】
【０００１】
本発明は、ＰＣグラウト用セメント組成物に関する。
【背景技術】
【０００２】
ＰＣグラウトは、例えば、ポストテンション方式ＰＣ（プレストレストコンクリート）のダクト内に配置されたＰＣ鋼材を腐食から保護するためや、コンクリートとＰＣ鋼材を一体化するために、ダクト内に充填されるグラウトである（例えば、特許文献１を参照。）。ＰＣグラウトは、ダクト内にポンプ圧送されて充填される。このため、ＰＣグラウトには、ポンプ圧送可能な流動性を有することが求められている。
【先行技術文献】
【特許文献】
【０００３】
【特許文献１】特開２００１−３１１３１１号公報
【発明の概要】
【発明が解決しようとする課題】
【０００４】
ポストテンション方式ＰＣのＰＣグラウトが充填されるダクトには、下り勾配の傾斜部が存在することがある。その傾斜部にＰＣグラウトが充填される際に、ＰＣグラウトの鉛直方向における下側部分が、上側部分よりも先行して流動する、所謂「先流れ」が生じることがある。ＰＣグラウトの先流れが生じると、ダクト内に空気が残留することがある。
【０００５】
また、ダクトに充填されたＰＣグラウトが硬化する前に、ＰＣグラウトの一部の構成材料が分離や沈降することによって、ＰＣグラウトから水が遊離してダクトの上部に溜まるブリーディングが発生することがある。ブリーディングが発生すると、その後に遊離した水が揮発し、水が存在していた部分に空気が残留することがある。
【０００６】
このように、ダクト内に残留空気が生じると、ＰＣ鋼材に、ＰＣグラウトの硬化物により好適に被覆されていない部分が生じる場合がある。その場合、ＰＣ鋼材の表面に十分な不動態皮膜が形成されず、ＰＣ鋼材に錆が生じることにより、ＰＣ鋼材の耐久性が低下する虞がある。しかしながら、先流れやブリーディングの発生を抑制する為に、ＰＣグラウトの流動性を低くすると、ＰＣグラウトを圧送するために要する圧力が高くなりすぎ、ＰＣグラウトを好適に充填することが困難になる場合がある。従って、先流れ及びブリーディングが生じにくく、かつ、圧送性に優れたＰＣグラウトを実現し得るＰＣグラウト用セメント組成物が求められている。
【０００７】
本発明の主な目的は、先流れ及びブリーディングが生じにくく、かつ、圧送性に優れたＰＣグラウトを実現し得るＰＣグラウト用セメント組成物を提供することにある。
【課題を解決するための手段】
【０００８】
本発明者らは、鋭意研究の結果、ポルトランドセメントと、有機系増粘剤としてのセルロース系増粘剤と、無機系増粘材としてのシリカフュームとを含むセメント組成物を、下記式（１）〜式（３）で表される関係を満たすように調製することにより、先流れ及びブリーディングが生じにくく、かつ、圧送性に優れたＰＣグラウトを実現し得るＰＣグラウト用セメント組成物が得られることに想到し、本発明を成すに至った。
【０００９】
すなわち、本発明に係るＰＣグラウト用セメント組成物は、ポルトランドセメントと、有機系増粘剤としてのセルロース系増粘剤と、無機系増粘材としてのシリカフュームとを含む。本発明に係るＰＣグラウト用セメント組成物は、下記式（１）〜式（３）で表される関係を満たす。従って、本発明によれば、先流れ及びブリーディングが生じにくく、かつ、圧送性に優れたＰＣグラウトを実現し得る。
【００１０】
Ｙ＝−３０Ｘ＋ｔ    （１）
１．０＜Ｙ＜１０．０    （２）
１１．０＜ｔ＜２９．０    （３）
但し、式（１）〜式（３）において、
Ｙ：ポルトランドセメント１００質量部に対するシリカフュームの質量部、
Ｘ：ポルトランドセメント１００質量部に対するセルロース系増粘剤の質量部、
ｔ：係数、
である。
【００１１】
本発明に係るＰＣグラウト用セメント組成物では、セルロース系増粘剤の１質量％水溶液の２０℃、せん断速度０．１ｓ−１における粘度が、１Ｐａ・ｓ〜２０Ｐａ・ｓであることが好ましい。セルロース系増粘剤の１質量％水溶液の２０℃、せん断速度３０ｓ−１における粘度が、０．００１Ｐａ・ｓ〜０．０１５Ｐａ・ｓであることが好ましい。
【００１２】
本発明に係るＰＣグラウト用セメント組成物では、シリカフュームのＢＥＴ比表面積が１５ｍ２／ｇ〜２５ｍ２／ｇであることが好ましい。
【００１３】
本発明に係るＰＣグラウト用セメント組成物は、流動化剤をさらに含んでいることが好ましい。
【００１４】
本発明に係るＰＣグラウト用セメント組成物は、無機系膨張材、消泡剤、収縮低減剤及び凝結調整剤の群から選ばれる少なくとも１種をさらに含んでいることが好ましい。
【発明の効果】
【００１５】
本発明によれば、先流れ及びブリーディングが生じにくく、かつ、圧送性に優れたＰＣグラウトを実現し得るＰＣグラウト用セメント組成物を提供することができる。
【図面の簡単な説明】
【００１６】
【図１】実施例１〜実施例１０及び比較例１〜比較例９のそれぞれのセルロース系増粘剤の配合量とシリカフュームの配合量とを表すグラフである。
【発明を実施するための形態】
【００１７】
（ＰＣグラウト用セメント組成物）
本発明に係るＰＣグラウト用セメント組成物は、例えば、ポストテンション方式ＰＣ（プレストレストコンクリート）の作製等に好適に用いることができる。
【００１８】
本発明に係るＰＣグラウト用セメント組成物は、ポルトランドセメントと、有機系増粘剤としてのセルロース系増粘剤と、無機系増粘材としてのシリカフュームとを含む。本発明に係るＰＣグラウト用セメント組成物は、下記式（１）〜式（３）で表される関係を満たす。
【００１９】
Ｙ＝−３０Ｘ＋ｔ    （１）
１．０＜Ｙ＜１０．０    （２）
１１．０＜ｔ＜２９．０    （３）
但し、式（１）〜式（３）において、
Ｙ：ポルトランドセメント１００質量部に対するシリカフュームの質量部、
Ｘ：ポルトランドセメント１００質量部に対するセルロース系増粘剤の質量部、
ｔ：係数、
である。
【００２０】
このように、本発明に係るＰＣグラウト用セメント組成物は、ポルトランドセメントと、有機系増粘剤としてのセルロース系増粘剤と、無機系増粘材としてのシリカフュームとを含み、式（１）〜式（３）で表される関係を満たすため、本発明に係るＰＣグラウト用セメント組成物を用いることにより、先流れ及びブリーディングが生じにくく、かつ、圧送性に優れたＰＣグラウトを実現し得る。
【００２１】
（ポルトランドセメント）
好ましく用いられるポルトランドセメントとしては、例えば、普通ポルトランドセメント、早強ポルトランドセメント、超早強ポルトランドセメント、中庸熱ポルトランドセメント、低熱ポルトランドセメント及び耐硫酸塩ポルトランドセメント等が挙げられる。これらのポルトランドセメントのうちの１種のみを用いてもよいし、複数種類を混合して用いてもよい。
【００２２】
上記ポルトランドセメントのなかでも、本発明に係るＰＣグラウト用セメント組成物を用いて調製したＰＣグラウトの硬化特性を良好にする観点からは、普通ポルトランドセメント、早強ポルトランドセメント及び超早強ポルトランドセメントからなる群から選ばれた少なくとも１種のポルトランドセメントを用いることがより好ましい。
【００２３】
（有機系増粘剤）
本発明においては、有機系増粘剤として、セルロース系増粘剤が用いられる。有機系増粘剤として、セルロース系増粘剤のみを用いてもよいし、セルロース系増粘剤に加え、セルロース系増粘剤以外の種類の有機系増粘剤を併用してもよい。その場合、セルロース系増粘剤は、有機系増粘剤１００質量部に対して、５０質量部以上用いることが好ましく、７０質量部以上用いることがより好ましい。また、好ましく用いられるセルロース系増粘剤以外の種類の有機系増粘剤の具体例としては、デンプン系増粘剤、グアーガム系増粘剤、ビニル系増粘剤等が挙げられる。
【００２４】
セルロース系増粘剤としては、例えば、ヒドロキシメチルセルロース、ヒドロキシエチルメチルセルロース、ヒドロキシプロピルメチルセルロース等の少なくとも１種を主成分として含むセルロース系増粘剤を好適に用いることができる。セルロース系増粘剤は、上記セルロースのうちの１種のみを主成分として含んでいてもよく、複数種類を主成分として含んでいてもよい。
【００２５】
なお、本発明において、「主成分として含む」とは、５０質量％以上含むことを意味する。
【００２６】
セルロース系増粘剤の１質量％水溶液の２０℃、せん断速度０．１ｓ−１における粘度は、１Ｐａ・ｓ〜２０Ｐａ・ｓであることが好ましく、５Ｐａ・ｓ〜１５Ｐａ・ｓであることがより好ましく、７Ｐａ・ｓ〜１３Ｐａ・ｓであることがさらに好ましく、８Ｐａ・ｓ〜１２Ｐａ・ｓであることがなお好ましい。
【００２７】
セルロース系増粘剤の１質量％水溶液の２０℃、せん断速度０．１ｓ−１における粘度を上記範囲とすることで、ＰＣグラウト充填時の先流れをさらに抑制することができる。
【００２８】
セルロース系増粘剤の１質量％水溶液の２０℃、せん断速度３０ｓ−１における粘度は、０．００１Ｐａ・ｓ〜０．０１５Ｐａ・ｓであることが好ましく、０．００２Ｐａ・ｓ〜０.０１３Ｐａ・ｓであることがより好ましく、０．００３Ｐａ・ｓ〜０．０１Ｐａ・ｓであることがさらに好ましく、０．００４Ｐａ・ｓ〜０．００９Ｐａ・ｓであることがなお好ましい。
【００２９】
セルロース系増粘剤の１質量％水溶液の２０℃、せん断速度３０ｓ−１における粘度を上記範囲とすることで、ＰＣグラウトのポンプ圧送性をさらに改善することができる。また、ブリーディングの発生をより効果的に抑制することができる。
【００３０】
なお、「ポンプ圧送性」とは、ＰＣグラウトをダクト内に圧送するときに必要となる圧力のことであり、当該圧力が低いほどポンプ圧送性が良好となる。
【００３１】
（無機系増粘材）
本発明においては、無機系増粘材として、シリカフュームが用いられる。無機系増粘材として、シリカフュームのみを用いてもよいし、シリカフュームに加え、シリカフューム以外の種類の無機系増粘材を併用してもよい。その場合、シリカフュームは、無機系増粘材１００質量部に対して、５０質量部以上用いることが好ましく、７０質量部以上用いることがより好ましい。また、好ましく用いられるシリカフューム以外の種類の無機系増粘材の具体例としては、ベントナイト、カオリナイト、タルク等が挙げられる。
【００３２】
シリカフュームの主成分は、シリカである。シリカフュームとしては、アルミニウム含有量が少ないシリカフュームが好ましく用いられる。アルミニウムは水と反応し、膨張作用の大きな水素を発生させるため、アルミニウムの含有量が多いと、ＰＣグラウト硬化物の強度低下に繋がる虞があるためである。
【００３３】
シリカフュームのＢＥＴ比表面積は、好ましくは１５ｍ２／ｇ〜２５ｍ２／ｇであり、より好ましくは１６ｍ２／ｇ〜２４ｍ２／ｇであり、さらに好ましくは１７ｍ２／ｇ〜２３ｍ２／ｇである。シリカフュームのＢＥＴ比表面積を上記範囲とすることにより、ＰＣグラウト充填時の先流れをより効果的に抑制することができる。また、ＰＣグラウトのポンプ圧送性をさらに改善することができる。
【００３４】
（その他の成分）
本発明に係るＰＣグラウト用セメント組成物は、本発明の効果が損なわれない範囲で、ポルトランドセメント、セルロース系増粘剤及び無機系増粘材以外の成分をさらに含んでいてもよい。
【００３５】
（流動化剤）
本発明に係るＰＣグラウト用セメント組成物は、本発明の効果が損なわれない範囲で、流動化剤をさらに含んでいることが好ましい。流動化剤を含ませることにより、先流れの抑制や圧送性をより向上したＰＣグラウトを実現し得る。
【００３６】
好ましく用いられる流動化剤としては、例えば、ポリカルボン酸系流動化剤等が挙げられる。ポリカルボン酸系流動化剤の具体例としては、ポリエーテル・ポリカルボン酸系流動化剤、変形ポリカルボン酸系流動化剤等が挙げられる。本発明に係るＰＣグラウト用セメント組成物は、１種の流動化剤のみを含んでいてもよいし、複数種類の流動化剤を含んでいてもよい。
【００３７】
流動化剤の含有量は、ポルトランドセメント１００質量部に対して、好ましくは０．０１質量部〜０．１０質量部であり、より好ましくは０．０２質量部〜０．０９質量部であり、さらに好ましくは０．０３質量部〜０．０８質量部であり、さらに好ましくは０．０３質量部〜０．０７質量部であり、さらに好ましくは０．０３質量部〜０．０６質量部である。流動化剤の含有量を上記範囲とすることで、ＰＣグラウトのポンプ圧送性をさらに改善することができる。
【００３８】
（無機系膨張材、消泡剤、収縮低減剤、凝結調整剤）
本発明に係るＰＣグラウト用セメント組成物は、本発明の効果が損なわれない範囲で、無機系膨張材、消泡剤、収縮低減剤及び凝結調整剤の群から選ばれる少なくとも１種をさらに含んでいることが好ましい。無機系膨張材、消泡剤、収縮低減剤及び凝結調整剤の群から選ばれる少なくとも１種の合量は、ポルトランドセメント１００質量部に対して、好ましくは０．１質量部〜８．５質量部であり、より好ましくは０．１５質量部〜７．８５質量部であり、さらに好ましくは０．２質量部〜７．２質量部である。
【００３９】
（無機系膨張材）
無機系膨張材を用いることにより、高い圧縮強度を有するＰＣグラウト硬化体を実現し得る。
【００４０】
好ましく用いられる無機系膨張材としては、例えば、生石灰−石膏系膨張材、石膏系膨張材、カルシウムサルフォアルミネート系膨張材等が挙げられる。これらのうちの１種のみを用いてもよいし、複数種類を混合して用いてもよい。無機系膨張材の含有量は、ポルトランドセメント１００質量部に対して、好ましくは３質量部〜７質量部であり、より好ましくは３.５質量部〜６．５質量部であり、さらに好ましくは４質量部〜６質量部である。無機系膨張材の含有量を上記範囲とすることで、より高い圧縮強度を有するＰＣグラウト硬化体を得ることができる。より高い圧縮強度を実現する観点からは、上記無機系膨張材のなかでも、生石灰−石膏系膨張材を用いることがより好ましい。
【００４１】
（消泡剤）
消泡剤を用いることにより、ＰＣグラウト硬化物の圧縮強度をより高くし得る。
【００４２】
好ましく用いられる消泡剤としては、例えば、鉱油系、シリコーン系、アルコール系、ポリエーテル系等の合成物質又は植物由来の天然物質等が挙げられる。これらのうちの１種のみを用いてもよいし、複数種類を混合して用いてもよい。消泡剤の含有量は、ポルトランドセメント１００質量部に対して、好ましくは０．２質量部〜０．５質量部であり、より好ましくは０．２５質量部〜０．４５質量部であり、さらに好ましくは０．３質量部〜０．４質量部である。消泡剤の含有量を上記範囲とすることで、ＰＣグラウト硬化物の圧縮強度をより高くし得る。分散性と持続効果の観点から、ポリエーテル系や鉱油系の消泡剤がより好ましく用いられる。
【００４３】
（収縮低減剤）
収縮低減剤を用いることにより、硬化物のひび割れが生じ難いＰＣグラウトが実現し得る。
【００４４】
好ましく用いられる収縮低減剤としては、例えば、低級・高級アルコールアルキレンオキシド付加物やグリコールエーテル誘導体などが挙げられる。これらのうちの１種のみを用いてもよいし、複数種類を混合して用いてもよい。収縮低減剤の含有量は、ポルトランドセメント１００質量部に対して、好ましくは０．１質量部〜０．５質量部であり、より好ましくは０．１５質量部〜０．４５質量部であり、さらに好ましくは０．２質量部〜０．４質量部である。収縮低減剤の含有量を上記範囲とすることで、硬化物のひび割れの発生を抑えることが可能となる。ＰＣグラウト硬化物の寸法安定性をさらに向上する観点からは、上記収縮低減剤のなかでもポリエーテル誘導体がより好ましく用いられる。
【００４５】
（凝結調整剤）
凝結調整剤を用いることにより、硬化時間が適度に長く、適度な可使時間を有するＰＣグラウトを実現し得る。
【００４６】
好ましく用いられる凝結調整剤の具体例としては、例えば、ナトリウム塩、具体的には、硫酸ナトリウム及び重炭酸ナトリウム等の無機ナトリウム塩や、酒石酸ナトリウム、リンゴ酸ナトリウム、クエン酸ナトリウム及びグルコン酸ナトリウム等の有機ナトリウム塩などが挙げられる。これらのうちの１種のみを用いてもよいし、複数種類を混合して用いてもよい。凝結調整剤の含有量は、ポルトランドセメント１００質量部に対して、好ましくは０．１質量部〜０．５質量部であり、より好ましくは０．１５質量部〜０．４５質量部であり、さらに好ましくは０．２質量部〜０．４質量部である。消泡剤の含有量を上記範囲とすることで、硬化時間が適度に長く、適度な可使時間を有するＰＣグラウトを実現し得る。
【００４７】
（無機系増粘材及び有機系増粘剤の含有量）
本発明において、無機系増粘材及び有機系増粘剤の含有量は、下記式（１）〜式（３）で表される関係を満たす。従って、下記の実施例及び比較例の結果からも理解されるように、先流れ及びブリーディングが生じにくく、かつ、圧送性に優れたＰＣグラウトを実現し得る。
【００４８】
Ｙ＝−３０Ｘ＋ｔ    （１）
１．０＜Ｙ＜１０．０    （２）
１１．０＜ｔ＜２９．０    （３）
但し、式（１）〜式（３）において、
Ｙ：ポルトランドセメント１００質量部に対するシリカフュームの質量部、
Ｘ：ポルトランドセメント１００質量部に対するセルロース系増粘剤の質量部、
ｔ：係数、
である。
【００４９】
先流れの観点からは、下記の式（２−１）を満たすことが好ましく、下記の式（２−２）を満たすことが好ましい。
【００５０】
２．０＜Ｙ＜９．０    （２−１）
３．０＜Ｙ＜８．０    （２−２）
【００５１】
ポンプ圧送性、ブリーディング率の観点からは、下記の式（３−１）を満たすことが好ましい。
【００５２】
１２．５＜ｔ＜２７．５    （３−１）
【００５３】
＜ＰＣグラウト＞
本発明に係るＰＣグラウト用セメント組成物と水とを混練することにより、ＰＣグラウトを調製することができる（以下の説明において、本発明に係るＰＣグラウト用セメント組成物と水とを混練することにより得られたＰＣグラウトを「本発明に係るＰＣグラウト」とすることがある。）。混練水量は、ＰＣグラウト用セメント組成物１００質量部に対して、好ましくは３０質量部〜４４質量部であり、より好ましくは３２質量部〜４２質量部であり、さらに好ましくは３４質量部〜４０質量部である。
【００５４】
（先流れ性）
本発明に係るＰＣグラウトの先流れは、好ましくは０．１ｃｍ〜３ｃｍであり、より好ましくは０．１ｃｍ〜２ｃｍである。
【００５５】
なお、ＰＣグラウトの先流れは、下記の先流れ性試験を行うことにより測定することができる。
【００５６】
まず、直径が６５ｍｍのアクリル管を鉛直方向に沿って配置した状態で、アクリル管に混練直後のＰＣグラウトを４３０ｇ充填する。次に、ＰＣグラウトが充填されたアクリル管の下部がアクリル管の上部よりも上となるように水平方向から１５°傾けて、ＰＣグラウトの流動がストップするまでアクリル管を静置した。その状態で、ＰＣグラウトの下端部の鉛直方向下端と、上端との間のアクリル管の軸心に沿った距離を測定し、その距離をＰＣグラウトの先流れとする。
【００５７】
（ブリーディング率）
本発明に係るＰＣグラウトのブリーディング率は、好ましくは０％〜０．３％であり、より好ましくは０％〜０．１５％である。
【００５８】
なお、ＰＣグラウトのブリーディング率は、下記の試験を行うことにより測定することができる。
【００５９】
１００ｍｍ×１００ｍｍのポリエチレン容器に、ＰＣグラウトを４００ｍｌ充填し、透明なガラス板でポリエチレン容器に蓋をした後、３時間が経過するまで、０．５時間ごとに表面に遊離したブリーディング水を採取し、採取したブリーディング水の積算体積をＰＣグラウトの体積で除算することによりブリーディング率を求めることができる。
【００６０】
（レオロジー特性）
本発明に係るＰＣグラウトのせん断応力０．１ｓ−１時のレオロジー特性は、好ましくは３０Ｐａ〜１６８Ｐａ、より好ましくは３２Ｐａ〜１００Ｐａ、さらに好ましくは３５Ｐａ〜８０Ｐａである。
【００６１】
本発明に係るＰＣグラウトのせん断応力３０ｓ−１時のレオロジー特性は、好ましくは７０Ｐａ〜２９９Ｐａ、より好ましくは１００Ｐａ〜２５０Ｐａである。
【００６２】
本発明に係るＰＣグラウトのレオロジー特性を上記範囲とすることにより、より良好なポンプ圧送性を実現でき、かつ、先流れをより効果的に抑制することができる。
【００６３】
なお、ＰＣグラウトのレオロジー特性は、下記の試験を行うことにより測定することができる。
【００６４】
Ａｎｔｏｎ Ｐａａｒ社製レオメーターＭＣＲ１０１を用いて、共軸二重円筒治具ＣＣ２７/Ｐ６に混練直後のＰＣグラウトを充填し、低せん断速度０．１ｓ−１及び高せん断速度３０ｓ−１のそれぞれにおいてせん断応力（Ｐａ）を測定し、測定値をレオロジー特性とする。
【００６５】
なお、上記各試験は、２０℃、湿度６５％ＲＨの条件下において行った。
【００６６】
以下、本発明について、具体的な実施例に基づいて、さらに詳細に説明するが、本発明は以下の実施例に何ら限定されるものではなく、その要旨を変更しない範囲において適宜変更して実施することが可能である。
【００６７】
（実施例１〜実施例１０及び比較例１〜比較例９）
下記の表１に示す配合割合で原料をアイリッヒミキサーを用いて７分間混合し、ＰＣグラウト用セメント組成物を調製した。
【００６８】
次に、調製したＰＣグラウト用セメント組成物１．０ｋｇに水４００ｇを加え、２０℃、湿度６５％ＲＨの条件下、ケミスターラーを用いて２分間混練することによりＰＣグラウトを得た。
【００６９】
但し、液状タイプの有機系増粘剤Ｏ３を用いた比較例６は、表１に示す原料のうち、有機系増粘剤Ｏ３を除いた原料を混合し、ＰＣグラウト用セメント組成物を得、そのＰＣグラウト用セメント組成物と水とを混練する際に有機系増粘剤Ｏ３を加えた。
【００７０】
なお、表１に示すＣ、Ｏ１、Ｏ２、Ｏ３、Ｏ４、Ｏ５、Ｉ、Ｆ、Ｅ、Ｄは、下記の通りである。表１に示す各成分Ｏ１、Ｏ２、Ｏ３、Ｏ４、Ｏ５、Ｉ、Ｆ、Ｅ、Ｄの配合割合は、ポルトランドセメントを１００質量部とした場合の質量部を示している。
【００７１】
【表１】
2019006645.tif 000003
【００７２】
（１）ポルトランドセメント
Ｃ：ポルトランドセメント (早強ポルトランドセメント、ブレーン比表面積４４４０ｃｍ２／ｇ)
（２）有機系増粘剤
Ｏ１：セルロース系増粘剤「主成分：ヒドロキシプロピルメチルセルロース」
（せん断速度０．１ｓ−１の粘度９．７６Ｐａ・ｓ、せん断速度３０ｓ−１の粘度０．００６７８Ｐａ・ｓ）
Ｏ２：界面活性ポリマー「カチオン＋アニオンタイプ」
（せん断速度０．１ｓ−１の粘度０．０１７８Ｐａ・ｓ、せん断速度３０ｓ−１の粘度０．００１２９Ｐａ・ｓ）
Ｏ３：界面活性ポリマー「カチオン＋アニオンタイプ、液状タイプ」
（せん断速度０．１ｓ−１の粘度０．０５３Ｐａ・ｓ、せん断速度３０ｓ−１の粘度０．００１５２Ｐａ・ｓ）
Ｏ４：吸水性合成樹脂ポリマー５５１４Ｆ
（せん断速度０．１ｓ−１の粘度１３．５Ｐａ・ｓ、せん断速度３０ｓ−１の粘度０．４９８Ｐａ・ｓ）
Ｏ５：吸水性合成樹脂ポリマー３９１０Ｆ
（せん断速度０．１ｓ−１の粘度４８．１Ｐａ・ｓ、せん断速度３０ｓ−１の粘度２．１１Ｐａ・ｓ、）
上記粘度は、２０℃の条件下において、有機系増粘剤の１質量％水溶液をＡｎｔｏｎ  Ｐａａｒ社製レオメーターＭＣＲ１０１に共軸二重円筒治具ＣＣ２７／Ｐ６を用いて、せん断速度０．１ｓ−１及び３０ｓ−１の条件で０．１ｓ−１で１２０秒測定して得られた値である。また、使用原料のうち、有機系増粘剤のＯ３は液状であり、それ以外は粉末状である。
（３）無機系増粘材
Ｉ：シリカフューム（ＢＥＴ比表面積２０．０ｍ２／ｇ）
（４）流動化剤
Ｆ：ポリカルボン酸系流動化剤
（５）無機系膨張材
Ｅ：生石灰−石膏系膨張材
（６）消泡剤
Ｄ：ポリエーテル系消泡剤
【００７３】
（評価）
実施例１〜実施例１０及び比較例１〜比較例９のそれぞれで作製したＰＣグラウトにつき、上記評価方法により、ブリーディング率、レオロジー特性、先流れ性、ポンプ圧送性を評価した。結果を表２及び図１に示す。
【００７４】
なお、ブリーディング率に関しては、ブリーディング率が０．３％以内であれば○とし、０．３％を超える場合は×と判断した。
【００７５】
先流れ性に関しては、先流れが３ｃｍ以内であるものは○とし、３ｃｍを超えて６ｃｍ以内であるものは△とし、６ｃｍを超えるものは×と判断した。
【００７６】
ポンプ圧送性に関しては、３０ｓ−１時のせん断応力が３００Ｐａ以内の材料は○、３００Ｐａを超える材料は×とした。
【００７７】
【表２】
2019006645.tif 000004
【００７８】
表２及び図１に示す結果から、下記式（１）〜式（３）で表される関係を満たす場合に、先流れ及びブリーディングが生じにくく、かつ、圧送性に優れたＰＣグラウトを実現し得るＰＣグラウト用セメント組成物を実現できることが分かる。
【図１】
2019006645.tif 000005